【事件の表示】
　上記当事者間の特許第４１２８５６４号「発光装置」の特許無効審判事件についてされた平成２３年１２月１２日付け審決に対し、東京高等裁判所において審決取消の判決（平成２４年（行ケ）第１００２０号　平成２５年１月３１日判決言渡）があったので、さらに審理のうえ、次のとおり審決する。
【結　論】
　特許第４１２８５６４号の請求項１、２、４、６ないし１３に係る発明についての特許を無効とする。
　審判費用は、被請求人の負担とする。
【理　由】
第１　事案の概要 
　本件は、請求人が、被請求人が特許権者である特許第４１２８５６４号（以下「本件特許」という。請求項の数は１３である。）の請求項１、２、４、６ないし１３に係る発明についての特許を無効とすることを求める事案である。 
 　 
第２　手続の経緯 
　本件特許に係る手続の経緯概要は、以下のとおりである。 
 　 
平成１６年１２月１５日　本件特許出願（優先権主張　平成１６年４月２７日、平成１６年６月２１日、平成１６年６月３０日） 
平成２０年　５月２３日　設定登録 
平成２３年　３月１５日　審判請求 
平成２３年　５月２６日　審判事件答弁書提出（被請求人） 
平成２３年　８月１６日　口頭審理陳述要領書提出（請求人） 
平成２３年　８月２３日　審判事件上申書提出（被請求人） 
平成２３年　８月３０日　弁駁書提出（請求人） 
平成２３年　８月３０日　口頭審理 
平成２３年　９月　１日　上申書提出（請求人） 
平成２３年　９月　７日　審判事件上申書提出（被請求人） 
平成２３年１２月１２日　審決（請求成立。以下「前回審決」という。）
平成２４年　１月２０日　知的財産高等裁判所出訴（平成２４年（行ケ）第　　　　　　　　　　　　１００２０号）
平成２４年　４月１８日　訂正審判請求（訂正２０１２−３９００５０号）
平成２５年　１月３１日　審決取消しの判決言渡
平成２５年　３月　４日　上申書提出（請求人） 
平成２５年　３月１１日　審判事件上申書提出（被請求人）
平成２５年　３月１２日　訂正審判請求（訂正２０１２−３９００５０号）　　　　　　　　　　　　取下げ
 　 
第３　本件発明 
１　本件特許の請求項１ないし１３に係る発明（以下、各請求項に係る発明を「本件発明１」ないし「本件発明１３」といい、これらを総称して「本件発明」という。）は、次の各請求項に記載されたとおりのものと認められる。 
「【請求項１】 
　蛍光体を含む蛍光体層と発光素子とを備え、前記発光素子は、３６０ｎｍ以上５００ｎｍ未満の波長領域に発光ピークを有し、前記蛍光体は、前記発光素子が放つ光によって励起されて発光し、前記蛍光体が放つ発光成分を出力光として少なくとも含む発光装置であって、 
　前記蛍光体は、 
　Ｅｕ2+で付活され、かつ、６００ｎｍ以上６６０ｎｍ未満の波長領域に発光ピークを有する窒化物蛍光体又は酸窒化物蛍光体と、 
　Ｅｕ2+で付活され、かつ、５００ｎｍ以上６００ｎｍ未満の波長領域に発光ピークを有するアルカリ土類金属オルト珪酸塩蛍光体とを含み、 
　前記発光素子が放つ光励起下において、前記蛍光体の内部量子効率が８０％以上であることを特徴とする発光装置。 
【請求項２】 
　前記出力光は、前記発光素子が放つ発光成分を含む請求項１に記載の発光装置。 
【請求項３】 
　前記窒化物蛍光体は、組成式（Ｍ1-xＥｕx）ＳｉＮ2で表される蛍光体であり、前記Ｍは、Ｍｇ、Ｃａ、Ｓｒ、Ｂａ及びＺｎから選ばれる少なくとも１つの元素であり、前記ｘは、式０．００５≦ｘ≦０．３を満たす数値である請求項１に記載の発光装置。 
【請求項４】 
　前記窒化物蛍光体は、組成式（Ｍ1-xＥｕx）2Ｓｉ5Ｎ8で表される蛍光体であり、前記Ｍは、Ｍｇ、Ｃａ、Ｓｒ、Ｂａ及びＺｎから選ばれる少なくとも１つの元素であり、前記ｘは、式０．００５≦ｘ≦０．３を満たす数値である請求項１に記載の発光装置。 
【請求項５】 
　前記酸窒化物蛍光体は、組成式（Ｍ1-xＥｕx）2Ｓｉ4ＡｌＯＮ7で表される蛍光体であり、前記Ｍは、Ｍｇ、Ｃａ、Ｓｒ、Ｂａ及びＺｎから選ばれる少なくとも１つの元素であり、前記ｘは、式０．００５≦ｘ≦０．３を満たす数値である請求項１に記載の発光装置。
【請求項６】 
　前記Ｍの主成分は、Ｓｒ又はＣａである請求項３〜５のいずれか１項に記載の発光装置。
【請求項７】 
　前記蛍光体は、４２０ｎｍ以上５００ｎｍ未満の波長領域に発光ピークを有する発光素子が放つ光によって励起されて発光する請求項１に記載の発光装置。 
【請求項８】 
　前記出力光は、相関色温度が２０００Ｋ以上８０００Ｋ以下の白色系光である請求項１に記載の発光装置。 
【請求項９】 
　前記蛍光体層は、Ｅｕ2+で付活され、かつ、４２０ｎｍ以上５００ｎｍ未満の波長領域に発光ピークを有する青色蛍光体をさらに含み、前記青色蛍光体は、前記発光素子が放つ光によって励起されて発光する請求項１に記載の発光装置。 
【請求項１０】 
　前記青色蛍光体は、Ｅｕ2+で付活された窒化物蛍光体又は酸窒化物蛍光体、Ｅｕ2+で付活されたアルカリ土類金属オルト珪酸塩蛍光体、Ｅｕ2+で付活されたアルミン酸塩蛍光体、及び、Ｅｕ2+で付活されたハロ燐酸塩蛍光体から選ばれる少なくとも１つの蛍光体である請求項９に記載の発光装置。 
【請求項１１】 
　前記青色蛍光体は、３６０ｎｍ以上４２０ｎｍ未満の波長領域に発光ピークを有する発光素子が放つ光によって励起されて発光する請求項９に記載の発光装置。 
【請求項１２】 
　前記発光装置の出力光は、相関色温度が２０００Ｋ以上１２０００Ｋ以下の白色系光である請求項９に記載の発光装置。 
【請求項１３】 
　前記発光装置の出力光は、Ｒ１〜Ｒ１５の特殊演色評価数の数値がそれぞれ８０以上の白色系光である請求項９に記載の発光装置。」 
 　 
２　本件発明１を分説すると次のとおりである。 
「（Ａ）蛍光体を含む蛍光体層と発光素子とを備え、前記発光素子は、３６０ｎｍ以上５００ｎｍ未満の波長領域に発光ピークを有し、前記蛍光体は、前記発光素子が放つ光によって励起されて発光し、前記蛍光体が放つ発光成分を出力光として少なくとも含む発光装置であって、 
（Ｂ）前記蛍光体は、 
（Ｂ１）Ｅｕ2+で付活され、かつ、６００ｎｍ以上６６０ｎｍ未満の波長領域に発光ピークを有する窒化物蛍光体又は酸窒化物蛍光体と、 
（Ｂ２）Ｅｕ2+で付活され、かつ、５００ｎｍ以上６００ｎｍ未満の波長領域に発光ピークを有するアルカリ土類金属オルト珪酸塩蛍光体とを含み、 
（Ｂ３）前記発光素子が放つ光励起下において、前記蛍光体の内部量子効率が８０％以上である 
（Ｃ）ことを特徴とする発光装置。」 
 　 
 第４　請求人の主張の概要及び証拠方法  
１　無効理由１（特許法第２９条第１項第３号または第２項違反） 
（１）　その１（甲第１号証の１記載の発明との対比を中心として）
　本件発明１、本件発明２、本件発明４、本件発明６、本件発明７、本件発明８、本件発明９、本件発明１０、本件発明１１、本件発明１２及び本件発明１３は、甲第１号証の１記載の発明と同一、または、当業者が、甲第１号証の１記載の発明及び他の甲号証記載の発明に基づいて容易に発明できたものである。
　よって、本件特許は、特許法第２９条第１項第３号または第２項の規定に違反して特許されたものであり、同法第１２３条第１項第２号に該当し、無効とすべきものである。 
 　 
（２）　その２（甲第２号証記載の発明との対比を中心として）
　本件発明１、本件発明２、本件発明４、本件発明６、本件発明７、本件発明８、本件発明９、本件発明１０、本件発明１１、本件発明１２及び本件発明１３は、甲第２号証記載の発明と同一、または、当業者が、甲第２号証記載の発明及び他の甲号証記載の発明に基づいて容易に発明できたものである。
　よって、本件特許は、特許法第２９条第１項第３号または第２項の規定に違反して特許されたものであり、同法第１２３条第１項第２号に該当し、無効とすべきものである。
　
（３）　その３（甲第３号証記載の発明との対比を中心として）
　本件発明１、本件発明２、本件発明４、本件発明６、本件発明７、本件発明８、本件発明９、本件発明１０、本件発明１１、本件発明１２及び本件発明１３は、甲第３号証記載の発明と同一、または、当業者が、甲第３号証記載の発明及び他の甲号証記載の発明に基づいて容易に発明できたものである。
　よって、本件特許は、特許法第２９条第１項第３号または第２項の規定に違反して特許されたものであり、同法第１２３条第１項第２号に該当し、無効とすべきものである。 
　
２　無効理由２（特許法第３６条第６項第１号または第４項第１号違反） 
　本件発明１において、蛍光体の内部量子効率が８０％以上である要件は、６００ｎｍ以上６６０ｎｍ未満の波長領域に発光ピークを有する窒化物蛍光体又は酸窒化物蛍光体（赤色発光蛍光体）についても要求されるところ、赤色発光蛍光体の内部量子効率が８０％以上である点については、明細書及び図面において、開示や示唆がなく、また出願時の技術常識を参酌しても当該技術事項は、当業者において自明の事項でもないから、本件特許は、特許法３６条６項１号の規定に違反して特許されたものである。 
　また、発明の詳細な説明には、内部量子効率が８０％以上である赤色発光蛍光体についての製造条件などについて開示がないから、本件特許は、特許法第３６条第４項第１号の規定に違反して特許されたものである。
　よって、本件特許は、同法第１２３条第１項第４号に該当し、無効とすべきものである。 
　　 
３　甲号証 
　請求人が提出した甲号証及び参考資料は、以下のとおりである。 
 　 
甲第１号証の１：国際公開２００３／０８０７６３号 
甲第１号証の２（甲第１号証の１の訳文として）：特開２００５−５２０９１６号公報 
甲第２号証：特開２００４−１１１９３７号公報 
甲第３号証：特表２００４−５０５４７０号公報 
甲第４号証：特開２００３−２７７７４６号公報 
甲第５号証：特表２００２−５３１９５５号公報 
参考資料１：照明学会編「照明用語事典」１９９０年１１月２５日発行 
参考資料２：図１：ｘｙ色度図上の黒体軌跡、図２：ｘｙ色度図上の黒体軌跡と等色温度線・等偏差線上に、それぞれ請求人において該当個所をプロットしたもの。 
（以上、審判請求書に添付して提出。） 
 　 
甲第６号証：特許第４０９４０４７号公報 
甲第７号証：特願２００７−２１０８８８における、被請求人提出の平成１９年１０月３０日付け意見書 
（以上、平成２３年９月１日付け上申書に添付して提出。） 
 　 
４　平成２５年３月４日付け上申書の主張
　請求人が、前回審決後の平成２５年３月４日に提出した上申書においてする主張の抜粋は、次のとおりである。
「とりわけ、
今回の判決によって、当業者の技術常識に鑑み、内部量子効率８０％以上の意義が明らかになった
　
第５　被請求人の主張の概要 
１　無効理由１（特許法第２９条第１項第３号または第２項違反）に対して
（１）　甲第１号証には、本件発明１の構成要件（Ｂ３）となるように（Ｂ１）と（Ｂ２）を配合するという有機的結合は、記載も示唆もされていない。 
　また、甲第４号証及び甲第５号証には、各々単独の蛍光体の量子効率が記載されているだけであり、複数種類を組み合わせること、とくに（Ｂ３）となるように（Ｂ１）と（Ｂ２）を配合して「暖色系の白色光」を得ることは記載も示唆もないから、甲第１号証と組み合わせることはできないし、本件発明１と関連付けることもできない。 
 　 
（２）　甲第２号証には、本体発明１の（Ｂ１）と（Ｂ２）を組み合わせること、及び構成要件（Ｂ３）となるように（Ｂ１）と（Ｂ２）を配合するという有機的結合は、記載も示唆もされていない。 
 　 
（３）　甲第３号証には、本体発明１の（Ｂ１）と（Ｂ２）を組み合わせること、及び構成要件（Ｂ３）となるように（Ｂ１）と（Ｂ２）を配合するという有機的結合は、記載も示唆もされていない。 
 　 
２　無効理由２（特許法第３６条第６項第１号または第４項第１号違反）に対して 
　本件発明１の構成要件（Ｂ３）の「前記蛍光体」は、「各蛍光体」ではなく、（Ｂ）の「前記蛍光体」のことであって、「前記蛍光体の内部量子効率」は、蛍光体全体としての内部量子効率である。 
　実施例１及び実施例３について、各蛍光体（比重はほぼ同じ）の中心粒径と重量比を基に求めた表面積比で最大内部粒子効率を加重平均すると、蛍光体全体の内部量子効率は、それぞれ、８０％、８４％になるから、本件発明１は本件特許明細書に記載されたものである。 
 　 
３　平成２５年３月１１日付け審判事件上申書の主張
　被請求人が、前回審決後の平成２５年３月１１日に提出した上申書においてする主張の抜粋は、次のとおりである。
「第３　本件発明の主旨
　本件発明の主旨をあらためて述べる。
　本件特許の出願以前、発光素子と蛍光体層とを備え、白色光を放つ発光装置においては、蛍光体の励起スペクトルの強度（蛍光体の発光強度）が最大となる波長が、発光素子（例えば、青色ＬＥＤ）の光の波長と一致するように蛍光体が選択されていた。そのため、高効率の白色発光装置を実現するに際して、選択の候補となる蛍光体は自ずと限られていた。
　これに対し、
本件の発明者は、蛍光体の励起スペクトルに代えて内部量子効率に初めて着目して、発光素子が放つ光の波長において高い内部量子効率を有する蛍光体を選択することが有効であることを世界で最初に見出した
　かかる発明により、
励起スペクトルの強度が下がった波長領域においても、内部量子効率が高い水準を維持している蛍光体を用いて、高効率の白色発光装置を実現することが可能となった
　その結果、発光素子及び蛍光体の放つ光の組合せで決まる演色評価指数の設計範囲も広がり、高い光束と高い演色性とを両立する発光装置、特に暖色系の白色光を放つ発光装置を実現すること可能となったのである（本件特許明細書【００１１】、【００８９】参照）。」（同上申書３頁３ないし２５行。）　　
　
第６　無効理由についての当審の判断 
　事案に鑑み、まず、上記「第４　請求人の主張の概要及び証拠方法　１　無効理由１　（１）　その１」について検討する。
１　甲第１号証の１の記載事項 
　本願の最先の優先権主張の日（以下「優先日」という。）前に頒布された刊行物と認められる甲第１号証の１には、以下の（１）ないし（８）の記載がある。 
（１）　「CLAIMS:
1. A light emitting device comprising a LED for emitting a pattern of light and a phosphor composition comprising a phosphor of general formula (Ba1-x-y-zSrxCay)2SiO4:Euz, wherein 0 ≦ x ≦l, 0 ≦ y ≦l and 0  z  1.
2. The light emitting device according to claim 1, wherein the light emitting device has an emission at a wavelength from 450 nm to 480 nm.
3. The light emitting device according to claim, wherein the phosphor composition is comprised in a thin film layer.
4. The light emitting device according to claim 1 , wherein the LED is a blue- emitting LED.
5. The light emitting device according to claim 1, wherein the phosphor composition comprises a green phosphor of general formula (Ba1-x-y-zSrxCay)2SiO4:Euz, wherein 0 ≦ x ≦l, 0 ≦ y ≦l and 0  z  1 and a red phosphor.
6. The light emitting device according to claim 5, wherein the red phosphor is selected from the group of (Sr1-x-yBaxCay)S:Eu wherein 0≦xl and 0≦yl; CaS:Ce,Cl; Li2SrSiO4:Eu; (Sr1-x Cax)SiO4:Eu wherein 0≦xl ;(Y1-xGdx)3(Al1-yGay)5O12:Ce wherein 0≦xl and 0≦yl and (Sr1-x-yBaxCay)2Si5N8 :Eu wherein 0≦xl and 0≦yl.」（１２頁１ないし１７行。）
　当審による上記記載の訳を付す。以下同様。
「請求の範囲
１．　一般式(Ba1-x-y-zSrxCay)2SiO4：Euz（但し、0≦x≦1, 0≦y≦1, 0＜z＜1 である。）である
蛍光体組成物と
ＬＥＤとを具える発光装置
２．　１．に記載の発光装置において、
  前記発光装置が４５０ｎｍから４８０ｎｍまでの波長で発光する、発光装置。
３．  １．または２．に記載の発光装置において、
  前記蛍光体組成物が薄膜層に含まれている、発光装置。
４．  １．に記載の発光装置において、
  前記ＬＥＤが青色発光ＬＥＤである、発光装置。
５．　１．に記載の発光装置において、
  前記
蛍光体組成物が、一般式(Ba
1-x-y-z
Sr
x
Ca
y
)2SiO
4
：Eu
z
（0≦x≦1, 0≦y≦1, 0＜z＜1 ）である緑色蛍光体と、赤色蛍光体とを含む
６．　５．に記載の発光装置において、
  前記
赤色蛍光体が
(Sr
1-x-y
Ba
x
Ca
y
)S：Eu（0≦x＜1, 0≦y＜1
CaS：Ce, Cl、Li
2
SrSiO
4
：Eu
(Sr
1-x
Ca
x
)SiO
4
：Eu（0≦x＜1 
 (Y
1-x
Gd
x
)
3
(Al
1-y
Ga
y
)
5
O
12
：Ce（0≦x＜1, 0≦y＜1 
(Sr
1-x-y
Ba
x
Ca
y
)
2
Si
5
N
8
：Eu（0≦x＜1, 0≦y＜1
からなる群から選択されるものである、発光装置。」
　
（２）　「FIELD OF INVENTION
 The present invention relates to a tri-color lamp. The lamp comprises a phosphor composition and a light emitting diode for an excitation energy source. In particular, the lamp employs a blue LED and a mixture of red and green phosphors for the production of white light.」（１頁２ないし６行。）
「技術分野
　本発明は、３色ランプに関する。このランプは、蛍光体組成物と励起エネルギー源としての発光ダイオードを含む。特に、このランプは、白色光を生成するために、青色ＬＥＤと、赤と緑の蛍光物質の混合物とを使用する。」）
　
（３）　「There remains a continued challenge to uncover phosphor compositions and mixtures of these compositions to provide improved properties, including improved efficiency, color rendering (e.g. as measured by high color rendering indices) and luminance (intensity), particularly in a tri-color, white lamp.」（３頁１５ないし１８行。）
「特に、３色、白色ランプにおける、改善された効率、演色（例えば、高い演色指数で測定される）、及び輝度（強度）を含む改善された諸特性を提供する蛍光体組成物とこれらの混合物を見つける継続的な挑戦が残っている。」）
　
（４）　「SUMMARY OF THE INVENTION
 One aspect of the present invention provides a device comprising a light emitting diode, for emitting a pattern of light. The device further comprises a phosphor composition comprising a phosphor of general formula (Ba1-x-y-zSrxCay)2SiO4:Euz, wherein 0≦x ≦l, 0≦y≦l and 0 zl.
 The phosphor comprises as a host an alkaline earth silicate lattice and divalent Europium as a dopant and the composition is positioned in the light pattern.
 Such a device shows high efficiency, particularly at chip temperature above 150℃, because of the high quenching temperature of such a phosphor. 
 Especially, when the phosphor is comprised in a thin film layer the high quenching temperature of the phosphor is of advantage.
 Another aspect of the present invention provides a light emitting device comprising a LED for emitting a pattern of light and a phosphor composition comprising a mixture of a first phosphor and a second phosphor. The first phosphor has the general formula (Ba1-x-y-zSrxCay)2SiO4:Eu z, wherein 0≦x≦l, 0≦y≦l and 0z1 and comprises a host alkaline earth silicate lattice and divalent Europium as a dopant and is capable of being excited by a light emitting diode. The second phosphor is a red-emitting phosphor.
 Another aspect of the present invention provides a light emitting device wherein the phosphor composition comprises a green phosphor of general formula (Ba1-x-y-zSrxCay)2SiO4:Eu z, wherein 0≦x≦l, 0≦y≦l and 0z1, and a red phosphor, wherein the red phosphor is selected from the group of (Sr1-x-yBaxCay)S:Eu wherein: 0≦xl and 0≦yl;
CaS:Ce,Cl; Li2SrSiO:Eu; (Sr1-xCax)SiO4:Eu wherein 0≦xl;
(Y1-xGdx)3(Al1-yGay)5O12:Ce wherein 0≦xl and 0≦yl and
(Sr1-x-yBaxCay)2Si5N8:Eu wherein 0≦xl and 0≦yl. The emission spectrum of such a phosphor composition has the appropriate wavelengths to obtain together with the blue light of the LED a high quality white light with good color rendering at the required color temperature.
 Another aspect of the present invention provides a phosphor composition comprising a phosphor of general formula (Ba1-x-y-zSrxCay)2SiO:Euz, wherein 0≦x≦l, 0≦y≦l and 0z1 and comprising a host alkaline earth silicate lattice and divalent Europium as a dopant. A phosphor of general formula (Ba1-x-y-zSrxCay)2SiO:Euz, wherein 0≦x≦l, 0≦y≦1 and 0z1 absorbs photons efficiently, especially photons of a blue LED operating at 450 nm and shows high quantum efficiency upon excitation of such wavelength. Such phosphor shows high quenching temperature of TQ 50 % at 230℃」（４頁１行ないし５頁２行。）
「発明の概要
  
本発明のある実施態様
  この蛍光体は、支持体成分（ホスト）としてアルカリ土類ケイ酸塩格子と、添加物としての２価のユウロピウムからなり、この組成は光のパターンにあわせて決められる。
  このような蛍光体の高い消光温度のため、このような装置は、特にチップ温度が１５０℃を超えるような場合に高効率を呈する。
  特に、蛍光体が薄膜層に含まれている場合には、蛍光体の高い消光温度が利点となる。　　
　
本発明の他の態様
一般式(Ba
1-x-y-z
Sr
x
Ca
y
)
2
SiO
4
：Eu
z
（0≦x≦1, 0≦y≦1, 0＜z＜1 ）であり、支持体成分のアルカリ土類ケイ酸塩格子と添加物としての２価ユウロピウムからなり
　
本発明の他の実施態様では、一般式(Ba
1-x-y-z
Sr
x
Ca
y
)
2
SiO
4
：Eu
z
（0≦x≦1, 0≦y≦1, 0＜z＜1 ）である緑色蛍光体と、(Sr
1-x-y
Ba
x
Ca
y
)S：Eu（0≦x＜1, 0≦y＜1）、CaS：Ce, Cl、Li
2
SrSiO
4
：Eu、(Sr
1-x
Ca
x
)SiO
4
：Eu（0≦x＜1 ）、(Y
1-x
Gd
x
)
3
(Al
1-y
Ga
y
)
5
O
12
：Ce（0≦x＜1, 0≦y＜1 ）、及び(Sr
1-x-y
Ba
x
Ca
y
)
2
Si
5
N
8
：Eu（0≦x＜1, 0≦y＜1 ）、からなる群から選択されるような赤色蛍光体とを含む蛍光体組成物を具える発光装置を提供する。このような蛍光体組成物の放射スペクトルは、ＬＥＤの青色光と一緒になって、必要とされる色温度で優れた演色を持つ高品質の白色光を得るために適切な波長を持つ
　
本発明の他の実施態様
一般式(Ba
1-x-y-z
Sr
x
Ca
y
)
2
SiO
4
：Eu
z
（0≦x≦1, 0≦y≦1, 0＜z＜1 ）の蛍光体は、フォトンを効率的に、特に４５０ｎｍで動作している青色ＬＥＤのフォトンを吸収し、このような波長の励起を受けて高い量子効率を示す
　
（５）　「DETAILED DESCRIPTION
 The invention relates, in part to the discovery that a tri-color lamp employing specific green and red phosphors excitable by a common light emitting diode (LED) can achieve white light at higher efficiencies with superior color rendering over previous fluorescent lamps and are not apt to substantial quenching at chip temperature above 150 ℃and up to 230℃.」（５頁２６ないし３１行。）
「詳細な説明
　本発明は、一部は、共通の発光ダイオード（ＬＥＤ）で励起可能な、特定の緑と赤の蛍光体を使用する３色ランプが従来の蛍光灯より高品質な演色、かつ高効率で白色光を達成することに関する知見に関連するものであり、１５０℃から２３０℃までの素子温度で実質的に消光を起こす傾向がないことに関連する。」
　
（６）　「In one embodiment, the common LED is a blue LED. The use of blue light as an excitation radiation over other light sources has been found to be particularly advantageous in that conversion efficiency to visible light is higher. In one embodiment each phosphor is capable of being excited by a common LED which emits radiation at a wavelength from about 450 nm to about 480 nm. It has been found that color rendering can decrease at excitation energies below 450 nm whereas absorption by the phosphors decreases at excitation energies greater than 480 nm. An example of a blue LED that emits radiation in the above-mentioned energy ranges is a (In,Ga)N diode.」（６頁６ないし１３行。）
「ある実施態様では、共通のＬＥＤは青色ＬＥＤである。励起放射エネルギーとして他の光源ではなく青色光源を使用することは、特に、可視光への変換効率が高くなるという利点があることが判明した。ある実施態様では、各蛍光体は、約４５０ｎｍから約４８０ｎｍまでの波長で放射エネルギーを放出する共通のＬＥＤによって励起されることができる機能を持つ。蛍光体による吸収は４８０ｎｍを超える励起エネルギーで減少するのに対して、演色は４５０ｎｍより下の励起エネルギーにおいて減少し得ることを見いだした。上述したエネルギー範囲で放射エネルギーを放出する青色ＬＥＤの例としては、(In,Ga)Nダイオードがある。」
　
（７）　「In one embodiment, the device is a lamp. In one embodiment, the lamp emits white light. In this embodiment, the first phosphor is a green phosphor of general formula (Bao .49 Sro. 49 )2SiO 4 :Euo.o2 and the second phosphor is a red phosphor of general formula SrSi5N8:E, where the white color is achieved by effectively mixing the green and red light with unabsorbed blue light provided by the LED.
 The white light lamp of the present invention is particularly advantageous in that the color rendering properties are far superior to those of any previous white lamps. In one embodiment, the lamp is capable of emitting radiation having a color rendering index, Ra of at least about 60 at a color temperature from about 2700 K to about 8000 K, preferably an Ra of at least about 70, more preferably an Ra of at least about 80 and even more preferably an Ra of at least about 90. In a preferred embodiment, the lamp generates a CRI, Ra of greater than 70 for CCT values of less than 6000 K.」（７頁３２行ないし８頁９行。）
「ある実施態様では、本装置はランプである。ある実施態様では、ランプは白色光を出す。この実施態様では、第1の蛍光体は一般式(Ba0.49Sr0.49)2SiO4：Eu0.02である緑色蛍光体であり、第2の蛍光体は一般式Sr2Si5N8：Euである赤色蛍光体であり、ここで白色はＬＥＤによって提供される吸収されなかった青色光と、赤色と緑色の光とを効率的に混合することによって達成される。
　本発明の白色ランプは、演色特性が従来の白色ランプよりも非常に優れているという点で特に有利である。ある実施態様では、ランプは色温度約２７００Ｋから約８０００Ｋで平均演色評価数Ｒａが少なくとも約６０であり、好適には、Ｒａは少なくとも約７０、さらに好適にはＲａが少なくとも約８０であり、さらに好ましくはＲａは少なくとも約９０であるような、放射エネルギーを出す能力を持つ。好適な実施態様では、ランプは６０００Ｋ未満の相関色温度で、平均演色評価数Ｒａが７０を超える演色指数を生成する。」
　
（８）　「Fig. 2 shows a simulation of emission spectra of a tri-color lamp comprising a mixture of (Bao.49Sro.49)2SiO:Euo.o2 and Sr2Si5N8:Eu excited by a blue (In,Ga)N LED at 460 nm. Emission intensity or radiance is indicated in the ordinate axis. This system exhibits superior color rendering properties over a wide range of color temperatures. It is a feature of the present invention to mix respective amounts of the phosphors and to illuminate these phosphors with a blue LED to closely match these desired simulated spectra.
 By varying optical properties of each source of light in the device, the device can be designed to have desired characteristics depending on a particular application. For example, certain devices may be required to generate light of high intensity and only adequate color rendering is needed, whereas other applications may require high color rendering properties, at the expense of efficiency. Alternatively, color rendering can be sacrificed for higher efficiency. For example, a 50% increase in efficiency can be achieved by decreasing Ra down to about 60. Such properties can be varied by changing relative power fractions of each light source. A power fraction is the fraction of light from each source that provides the final light color. Power fractions can be varied by, for example, changing a relative amount of phosphor material present in the device or varying dopant concentration.
 It is understood that the phosphor composition can comprise more than two phosphors so long as optimal color rendering properties are achieved.」（８頁１０ないし２８行。）
「図２は、４６０ｎｍで青色(In,Ga)NのＬＥＤで励起されている(Ba0.49Sr0.49)2SiO4：Eu0.02とSr2Si5N8：Euとの混合物を具える３色ランプの発光スペクトルを示す。発光強度、即ち、放射エネルギーを縦の座標軸に示す。このシステムは、広範囲な色温度に対して優れた演色特性を呈する。本発明の特徴は、蛍光体の各量をミックスし、青色ＬＥＤでこれら蛍光体を照らし、これらの所望されるシミュレーションされたスペクトルにきっちりと合致させることである。
　装置の各光源の光学特性を変化させることによって、本装置に特定の用途に依存した所望の特性を持たせることができる。例えば、ある装置は、高輝度（強度）の光を生成することを必要とし一方でほどほどの演色性を必要とすることができるが、他の用途では効率を犠牲にして高い演色性を必要とすることもできる。或いは、高い効率のために演色性を犠牲にすることもできる。例えば、効率の５０％の増大は、Ｒａを約６０％に低下させることによって達成できる。このような諸特性は、各光源の相対出力比率を変更することによって変化させることができる。出力比は、例えば、装置内にある蛍光物質の相対的な量を変える、或いは、添加物濃度を変化させることによって変化させることができる。
　蛍光体組成物は、最適な演色特性が達成されるならば２つを超える、即ち３つ以上の蛍光体を具えることができる。」
 　 
２　甲１発明の認定
（１）　上記「１　（１）」における、１．を引用する５．を引用する６．を、先行する記載を引用しない独立の形式で記載すれば次のとおりである。
「蛍光体組成物と、光のパターンを発光するＬＥＤとを具え、
  前記蛍光体組成物が、緑色蛍光体と、赤色蛍光体とを含み、
　前記緑色蛍光体が、一般式(Ba1-x-y-zSrxCay)2SiO4：Euz（0≦x≦1, 0≦y≦1, 0＜z＜1 ）であり、
  前記赤色蛍光体が、
(Sr1-x-yBaxCay)S：Eu（0≦x＜1, 0≦y＜1）、
CaS：Ce, Cl、Li2SrSiO4：Eu、
(Sr1-xCax)SiO4：Eu（0≦x＜1 ）、
(Y1-xGdx)3(Al1-yGay)5O12：Ce（0≦x＜1, 0≦y＜1 ）、及び
(Sr1-x-yBaxCay)2Si5N8：Eu（0≦x＜1, 0≦y＜1 ）、
からなる群から選択される、発光装置。」
　
（２）　上記「１　（４）」には、「本発明の実施態様」が４つ記載されている。そのうち、３番目の実施態様についての記載は、次のとおりである。「本発明の他の実施態様では、一般式(Ba1-x-y-zSrxCay)2SiO4：Euz（0≦x≦1, 0≦y≦1, 0＜z＜1 ）である緑色蛍光体と、(Sr1-x-yBaxCay)S：Eu（0≦x＜1, 0≦y＜1）、CaS：Ce, Cl、Li2SrSiO4：Eu、(Sr1-xCax)SiO4：Eu（0≦x＜1 ）、(Y1-xGdx)3(Al1-yGay)5O12：Ce（0≦x＜1, 0≦y＜1 ）、及び(Sr1-x-yBaxCay)2Si5N8：Eu（0≦x＜1, 0≦y＜1 ）、からなる群から選択されるような赤色蛍光体とを含む蛍光体組成物を具える発光装置を提供する。このような蛍光体組成物の放射スペクトルは、ＬＥＤの青色光と一緒になって、必要とされる色温度で優れた演色を持つ高品質の白色光を得るために適切な波長を持つ。」
　
　上記「３番目の実施態様」の発光装置は、上記（１）に記載した発光装置において、ＬＥＤが青色光を発することと白色光を得ることを限定した、次のとおりのものと認められる。
「蛍光体組成物と、光のパターンを発光するＬＥＤとを具え、
  前記蛍光体組成物が、緑色蛍光体と、赤色蛍光体とを含み、
　前記緑色蛍光体が、一般式(Ba1-x-y-zSrxCay)2SiO4：Euz（0≦x≦1, 0≦y≦1, 0＜z＜1 ）であり、
　前記赤色蛍光体が、
(Sr1-x-yBaxCay)S：Eu（0≦x＜1, 0≦y＜1）、
CaS：Ce, Cl、Li2SrSiO4：Eu、
(Sr1-xCax)SiO4：Eu（0≦x＜1 ）、
(Y1-xGdx)3(Al1-yGay)5O12：Ce（0≦x＜1, 0≦y＜1 ）、及び
(Sr1-x-yBaxCay)2Si5N8：Eu（0≦x＜1, 0≦y＜1 ）、
からなる群から選択され、
　前記蛍光体組成物の放射スペクトルは、前記ＬＥＤの青色光と一緒になって、必要とされる色温度で優れた演色を持つ高品質の白色光を得るために適切な波長を持つ、発光装置。」
　　
（３）　上記「１　（４）」によれば、上記「３番目の実施態様」の発光装置の「一般式(Ba1-x-y-zSrxCay)2SiO4：Euz（0≦x≦1, 0≦y≦1, 0＜z＜1 ）である緑色蛍光体」は、支持体成分のアルカリ土類ケイ酸塩格子と添加物としての２価ユウロピウムとを含む蛍光体組成物を提供し、フォトンを効率的に、特に４５０ｎｍで動作している青色ＬＥＤのフォトンを吸収し、このような波長の励起を受けて高い量子効率を示すものである。
　
（４）　上記「３番目の実施態様」の発光装置の「赤色蛍光体」は、
「(Sr1-x-yBaxCay)S：Eu（0≦x＜1, 0≦y＜1）、
CaS：Ce, Cl、Li2SrSiO4：Eu、
(Sr1-xCax)SiO4：Eu（0≦x＜1 ）、
(Y1-xGdx)3(Al1-yGay)5O12：Ce（0≦x＜1, 0≦y＜1 ）、及び
(Sr1-x-yBaxCay)2Si5N8：Eu（0≦x＜1, 0≦y＜1 ）、
からなる群から選択される」ものであり、最後に記載された化学式のものを選択した際には「(Sr1-x-yBaxCay)2Si5N8：Eu（0≦x＜1, 0≦y＜1 ）」である。
　
（５）　上記（１）ないし（４）によれば、甲第１号証の１には、次の発明（以下「甲１発明」という。）が記載されているものと認められる。 
「蛍光体組成物と、ＬＥＤとを具え、
  前記蛍光体組成物は、緑色蛍光体と、赤色蛍光体とを含み、
　前記緑色蛍光体は、(Ba1-x-y-zSrxCay)2SiO4：Euz（0≦x≦1, 0≦y≦1, 0＜z＜1 ）であり、支持体成分のアルカリ土類ケイ酸塩格子と添加物としての２価ユウロピウムからなり、フォトンを効率的に、特に４５０ｎｍで動作している青色ＬＥＤのフォトンを吸収し、このような波長の励起を受けて高い量子効率を示し、
　前記赤色蛍光体は、(Sr1-x-yBaxCay)2Si5N8：Eu（0≦x＜1, 0≦y＜1 ）であり、
　前記蛍光体組成物の放射スペクトルは、前記ＬＥＤの青色光と一緒になって、必要とされる色温度で優れた演色を持つ高品質の白色光を得るために適切な波長を持つ、
発光装置。」
 　 
３　対比
　本件発明１と甲１発明とを対比する。 
（１）　甲１発明の「緑色蛍光体と、赤色蛍光体」、「『緑色蛍光体と、赤色蛍光体とを含』む『蛍光体組成物』」及び「蛍光体組成物の放射スペクトルは、ＬＥＤの青色光と一緒になって、必要とされる色温度で優れた演色を持つ高品質の白色光を得るために適切な波長を持つ、発光装置」は、それぞれ、本件発明１の「蛍光体」、「蛍光体を含む蛍光体層」及び「蛍光体は、発光素子が放つ光によって励起されて発光し、前記蛍光体が放つ発光成分を出力光として少なくとも含む発光装置」に相当する。
　
（２）　５００ｎｍ以上６００ｎｍ未満の波長領域は、緑色光といえる。
　よって、甲１発明の「『(Ba1-x-y-zSrxCay)2SiO4：Euz（0≦x≦1, 0≦y≦1, 0＜z＜1 ）であり、支持体成分のアルカリ土類ケイ酸塩格子と添加物としての２価ユウロピウムからなり、フォトンを効率的に、特に４５０ｎｍで動作している青色ＬＥＤのフォトンを吸収し、このような波長の励起を受けて高い量子効率を示』す『緑色蛍光体』」は、「Ｅｕ2+で付活され、アルカリ土類金属オルト珪酸塩からなる、緑色蛍光体」である点で、本件発明１の「Ｅｕ2+で付活され、かつ、５００ｎｍ以上６００ｎｍ未満の波長領域に発光ピークを有するアルカリ土類金属オルト珪酸塩蛍光体」と共通している。
　
（３）　甲１発明の「『(Sr1-x-yBaxCay)2Si5N8：Eu（0≦x＜1, 0≦y＜1 ）』である『赤色蛍光体』」は、「Ｅｕ2+で付活された窒化物蛍光体」といえる。
　また、６００ｎｍ以上６６０ｎｍ未満の波長領域は、赤色光といえる。
　よって、甲１発明の「『(Sr1-x-yBaxCay)2Si5N8：Eu（0≦x＜1, 0≦y＜1 ）』である『赤色蛍光体』」は、「Ｅｕ2+で付活され、窒化物蛍光体からなる赤色蛍光体」である点で、本件発明１の「Ｅｕ2+で付活され、かつ、６００ｎｍ以上６６０ｎｍ未満の波長領域に発光ピークを有する窒化物蛍光体又は酸窒化物蛍光体」と共通している。
　
（４）　一般に、４５０ないし４９５ｎｍの波長領域の光を青色光と称するから、甲１発明の「青色ＬＥＤ」は、「４５０ないし４９５ｎｍの波長領域」に発光ピークを有しているものと認められる。
　一方、本件発明１の「発光素子」は、「３６０ｎｍ以上５００ｎｍ未満の波長領域」に発光ピークを有している。
　そして、「４５０ないし４９５ｎｍの波長領域」は「３６０ｎｍ以上５００ｎｍ未満の波長領域」を含む。
　よって、甲１発明の「青色ＬＥＤ」は、本件発明１の「『３６０ｎｍ以上５００ｎｍ未満の波長領域に発光ピークを有し』ている『発光素子』」に相当する。　
　
（５）　上記（１）ないし（４）によれば、本件発明１と甲１発明は、以下の＜一致点＞で一致し、以下の＜相違点＞で相違する。
＜一致点＞
「蛍光体を含む蛍光体層と発光素子とを備え、前記発光素子は、３６０ｎｍ以上５００ｎｍ未満の波長領域に発光ピークを有し、前記蛍光体は、前記発光素子が放つ光によって励起されて発光し、前記蛍光体が放つ発光成分を出力光として少なくとも含む発光装置であって、 
　前記蛍光体は、 
　Ｅｕ2+で付活され、窒化物蛍光体からなる赤色蛍光体と、 
　Ｅｕ2+で付活され、アルカリ土類金属オルト珪酸塩からなる緑色蛍光体とを含む、 
　発光装置。」
　
＜相違点＞
　本件発明１は、
　「赤色蛍光体」（Ｅｕ2+で付活され、かつ、６００ｎｍ以上６６０ｎｍ未満の波長領域に発光ピークを有する窒化物蛍光体又は酸窒化物蛍光体）が「６００ｎｍ以上６６０ｎｍ未満の波長領域に発光ピークを有する」ものであり、
　「緑色蛍光体」（Ｅｕ2+で付活され、かつ、５００ｎｍ以上６００ｎｍ未満の波長領域に発光ピークを有するアルカリ土類金属オルト珪酸塩蛍光体）が「５００ｎｍ以上６００ｎｍ未満の波長領域に発光ピークを有する」ものであり、
　「発光素子が放つ光励起下において、蛍光体の内部量子効率が８０％以上である」のに対して、
　甲１発明は、
　「赤色蛍光体」（(Sr1-x-yBaxCay)2Si5N8：Eu（0≦x＜1, 0≦y＜1 ））が「６００ｎｍ以上６６０ｎｍ未満の波長領域に発光ピークを有する」か否か不明であり、
　「緑色蛍光体」（(Ba1-x-y-zSrxCay)2SiO4：Euz（0≦x≦1, 0≦y≦1, 0＜z＜1 ））が「５００ｎｍ以上６００ｎｍ未満の波長領域に発光ピークを有する」か否か不明であり、
　「発光素子（青色ＬＥＤ）が放つ光励起下において、蛍光体（緑色蛍光体と、赤色蛍光体）の内部量子効率が８０％以上である」か否か不明である点。
　
４　判断 
　上記＜相違点＞について検討する。
（１）　「赤色蛍光体」について
　甲第４号証には次のアの記載がある。
ア　「【００６０】＜実施例８及び９＞実施例８は、蛍光体Ｓｒ１．９７Ｅｕ０．０３Ｓｉ５Ｎ８である。原料の配合比率は、窒化カルシウムＳｒ３Ｎ２：窒化ケイ素Ｓｉ３Ｎ４：酸化ユウロピウムＥｕ２Ｏ３＝１．９７：５：０．０３である。この３化合物原料を、ＢＮるつぼに入れ、管状炉で、８００〜１０００℃で３時間焼成し、その後、１２５０〜１３５０℃で５時間焼成を行い、５時間かけて室温まで、徐々に冷却を行った。アンモニアガスは、１ｌ／ｍｉｎの割合で、終始流し続けた。この結果、体色がピンク、３６５ｎｍの光照射を行うと、肉眼でピンクに発光している窒化物蛍光体が得られた。実施例８の窒化物蛍光体の２００℃における温度特性は、８７．７％と極めて高い温度特性を示している。表５は、本発明に係る窒化物蛍光体の実施例８及び９を示す。
　
　
【００６３】実施例９は、蛍光体Ｓｒ１．４Ｃａ０．６Ｓｉ５Ｎ８：Ｅｕである。実施例９は、実施例８と同様の焼成条件で焼成を行った。図１０は、実施例９を、Ｅｘ＝
４６０ｎｍで励起したときの発光スペクトル
発光スペクトルのピークは、６５５ｎｍ
Ｓｒ
１．４
Ｃａ
０．６
Ｓｉ
５
Ｎ
８
：Ｅｕの量子効率は、８６．７％
　
イ　甲１発明の「『(Sr1-x-yBaxCay)2Si5N8：Eu（0≦x＜1, 0≦y＜1 ）』である『赤色蛍光体』」は、x=0、y=0のとき、Sr2Si5N8：Euである。これは、Ｅｕが付活のため微量添加されるものであることを鑑みれば、上記アにおける実施例８の「蛍光体Ｓｒ１．９７Ｅｕ０．０３Ｓｉ５Ｎ８」と実質的に同一のものと認められる。
　実施例８の蛍光体は、上記アによれば、２００℃において、８７．７％と極めて高い温度特性を示し、表５によれば、量子効率は６２．９％である。
　
ウ　甲１発明の「『(Sr1-x-yBaxCay)2Si5N8：Eu（0≦x＜1, 0≦y＜1 ）』である『赤色蛍光体』」は、x=0、y=0.3のとき、Sr1.4Ca0.6Si5N8：Euである。これは、上記アにおける実施例９の「蛍光体Ｓｒ１．４Ｃａ０．６Ｓｉ５Ｎ８：Ｅｕ」である。
　実施例９の蛍光体は、上記アによれば、その量子効率は８６．７％と良好である。ここで、量子効率が良好とは、量子効率が大きいことを意味することは明らかである。そして、実施例９の蛍光体の量子効率８６．７％は、実施例８の蛍光体の量子効率６２．９％よりも大きい値となっている。
　　
エ　一般的に、量子効率が大きい蛍光体を用いる等により、ＬＥＤの発光効率を高めることは望ましいことである。甲第１号証の、以下の（ア）ないし（エ）の記載は、そのことを裏付ける。
（ア）　「特に、３色、白色ランプにおける、改善された効率、演色（例えば、高い演色指数で測定される）、及び
輝度（強度）を含む改善された諸特性を提供する蛍光体組成物
　
（イ）　「本発明は、一部は、共通の発光ダイオード（ＬＥＤ）で励起可能な、特定の緑と赤の蛍光体を使用する３色ランプが従来の蛍光灯より高品質な演色、かつ
高効率で白色光を達成する
　
（ウ）「青色光源を使用することは、特に、
可視光への変換効率が高くなる
　
（エ）「ある装置は、高輝度（強度）の光を生成することを必要とし」（上記「１　（８）」参照。）
　　
　よって、甲１発明において、「『(Sr1-x-yBaxCay)2Si5N8：Eu（0≦x＜1, 0≦y＜1 ）』である『赤色蛍光体』」として、x=0、y=0.3である「Sr1.4Ca0.6Si5N8：Eu」、すなわち甲第４号証に記載された、量子効率が大きい実施例９の蛍光体を採用することは、当業者が、甲第４号証の記載に基づいて容易に想到し得たことと認められる。
　そして、上記アによれば、実施例９の蛍光体は、４６０ｎｍの光で励起したとき、６５５ｎｍに発光ピークを有するから、「６００ｎｍ以上６６０ｎｍ未満の波長領域に発光ピークを有する」ものである。
　　　
（２）　「緑色蛍光体」について
　甲第５号証には次のア及びイの記載がある。
ア　「　　【００２３】
　緑色発光蛍光体は好ましくは約５００ｎｍ〜約５５５ｎｍの間に発光ピークを示す。図５，図６及び図７は
本明細書で開示した３種の緑色蛍光体
Ｂａ
2
ＳｉＯ
4
：Ｅｕ
2+
は約５００〜５１０ｎｍ、通例約５０５ｎｍに発光ピークを有し
　　　【００２４】
　ルーメンを得る際にランプ効率の記述に常用されるもう一つの変数はデバイス視感度であり、ランプの出力光束をランプへの入力電力で除した値として定義される。ランプのデバイス視感度は出力スペクトルの分光視感度だけでなく３つの付加的因子も考慮に入れる。第一に、デバイス効率はＬＥＤの出力放射束をＬＥＤへの入力電力で除した値を表す。典型的な青色ＬＥＤでは、デバイス効率は約１０％である。第二に、
蛍光体の量子効率は吸収フォトンから放出フォトンへのエネルギー遷移に付随する損失を表す。量子効率は、蛍光体から放出されたフォトンの数を蛍光体に吸収されたフォトンの数で除した値として定義される。本明細書に開示した蛍光体では、量子効率は通例約８０％である。
　　　【００２５】
  これらすべての因子を考慮に入れると、典型的なランプのデバイス視感度（ＤＬＥ）は、
    ＤＬＥ＝（ＤＥ）×（ＱＥ）×（ＦＬ）×（ＳＬＥ）
で表される。ＤＥ＝デバイス効率、ＱＥ＝蛍光体量子効率、ＦＬ＝振動数損失効率、そしてＳＬＥ＝分光視感度である。本発明の例示的実施形態による典型的なランプでは、デバイス視感度は（１０％）×（８０％）×（８１％）×（５５０〜６８３ルーメン／ワット放射束）＝約３５〜４５ルーメン／ワット入力電力となる。かかる範囲のデバイス視感度は公知のＬＥＤランプに比べて格段に高い。例えば、従来の緑色発光ＬＥＤは通例３０ルーメン／ワット入力電力以下である。」
　　　　
イ　「【００２６】
  本発明の別の実施形態では、デバイス効率が例えば４０％であるようなレーザーダイオードを利用することでデバイス視感度をさらに高めることができる。他の変数が実質的に同じと仮定して、デバイス視感度は約１４３〜１７７ルーメン／ワット入力電力へと高まる。」
　
ウ　甲１発明の「緑色蛍光体」は「(Ba1-x-y-zSrxCay)2SiO4：Euz（0≦x≦1, 0≦y≦1, 0＜z＜1 ）」である。Ｅｕは付活のために微量添加するものであってｚは十分に小さいので、x=y=0のときの「(Ba1-x-y-zSrxCay)2SiO4：Euz（0≦x≦1, 0≦y≦1, 0＜z＜1 ）」、すなわち「Ba2-2zSiO4：Euz（0＜z＜1 ）」は、上記アに記載された「Ｂａ2ＳｉＯ4：Ｅｕ2+」と実質的に同一のものと認められる。
　上記アによれば、「Ｂａ2ＳｉＯ4：Ｅｕ2+」は、約５００〜５１０ｎｍ、通例約５０５ｎｍに発光ピークを有する。
　
エ　上記アの【００２４】には「蛍光体の量子効率は吸収フォトンから放出フォトンへのエネルギー遷移に付随する損失を表す。量子効率は、蛍光体から放出されたフォトンの数を蛍光体に吸収されたフォトンの数で除した値として定義される。本明細書に開示した蛍光体では、量子効率は通例約８０％である。」との記載がある。
　該記載は、蛍光体に吸収された後の過程について述べている。一方、「外部量子効率」は、光が蛍光体に入射して吸収される際の吸収率を考慮に入れたものであって、外部量子効率＝該吸収率×内部量子効率である。
　してみると、該記載における「量子効率」が「内部量子効率」を指すことは明らかである。
　そして、該記載には「本明細書に開示した蛍光体では、量子効率は通例約８０％である。」とある。
　よって、上記アに記載された「Ｂａ2ＳｉＯ4：Ｅｕ2+」の内部量子効率は、約８０％と認められる。
　
オ　上記アは、ＬＥＤを用いたランプについての記載となっている。そして、上記アの【００２４】に「典型的な青色ＬＥＤでは、デバイス効率は約１０％である。」との記載があるところ、上記アの【００２５】では、ＤＥ＝デバイス効率が１０％とされていることは、上記アの【００２５】が、ＬＥＤについての記載であることを示しているといえる。
　また、上記イには、「本発明の別の実施形態」として、レーザーダイオードを利用することで、そのデバイス効率が例えば４０％となって、デバイス視感度をさらに高めることができることが記載されている。該記載は、レーザーダイオードランプは、同じ「本明細書に開示した蛍光体」を用いた際のデバイス効率が、ＬＥＤランプのデバイス効率１０％よりも高い４０％となることを意味すると解される。
　してみると、上記アの【００２５】の「本発明の例示的実施形態による典型的なランプ」とは、青色を発光するＬＥＤと、その青色光を吸収して緑色に発光する、上記アの【００２３】に記載された３種の緑色蛍光体を用いたＬＥＤランプを指すものと認められる。そして、上記アの【００２５】の記載によれば、該ＬＥＤランプは、公知のＬＥＤランプに比べて格段に高いデバイス視感度を得られるものである。
　ここで、上記アの「【００２４】ルーメンを得る際にランプ効率の記述に常用されるもう一つの変数はデバイス視感度であり、ランプの出力光束をランプへの入力電力で除した値として定義される。」との記載によれば、デバイス視感度が高ければ、同じランプ入力電力によって、より大きいランプ出力光束が得られることになるから、デバイス視感度が低いよりは高い方が望ましいことは明らかである。
　
カ　上記オによれば、甲第５号証の上記アの記載は、青色ＬＥＤの青色光を緑色光に変換する緑色蛍光体として、上記アの【００２３】に記載された３種の緑色蛍光体を採用すれば、高いデバイス視感度が得られるという望ましい効果を奏することを意味するか、少なくともそのことを示唆するものと認められる。
　この３種の緑色蛍光体のうち、「Ｂａ2ＳｉＯ4：Ｅｕ2+」は、甲１発明の「『(Ba1-x-y-zSrxCay)2SiO4：Euz（0≦x≦1, 0≦y≦1, 0＜z＜1 ）』である『緑色蛍光体』」に該当し得る。
　また、一般的に、量子効率が大きい蛍光体を用いる等により、ＬＥＤの発光効率を高めることが望ましいところ（上記「（１）　エ」参照。）、甲第５号証に記載された「Ｂａ2ＳｉＯ4：Ｅｕ2+」の緑色蛍光体は、上記エによれば、約８０％の高い内部量子効率を有している（例えば、上記「（１）　ウ」で検討した、甲第４号証に記載された「実施例８の蛍光体」の内部量子効率は６２．９％であって、８０％よりも小さい。）。
　してみると、甲１発明において、「『(Ba1-x-y-zSrxCay)2SiO4：Euz（0≦x≦1, 0≦y≦1, 0＜z＜1 ）』である『緑色蛍光体』」として、甲第５号証に記載された「Ｂａ2ＳｉＯ4：Ｅｕ2+」を採用することは、当業者が、甲第５号証の記載に基づいて容易に想到し得たことと認められる。
　そして、甲第５号証に記載された「Ｂａ2ＳｉＯ4：Ｅｕ2+」の発光ピークの波長領域である「約５００〜５１０ｎｍ、通例約５０５ｎｍ」は、本件発明１の「緑色蛍光体」（Ｅｕ2+で付活され、かつ、５００ｎｍ以上６００ｎｍ未満の波長領域に発光ピークを有するアルカリ土類金属オルト珪酸塩蛍光体）の発光ピークの波長領域である「５００ｎｍ以上６００ｎｍ未満」に含まれる。
　　
（３）　「蛍光体の内部量子効率」について
ア　本件発明１の「蛍光体の内部量子効率」について
　本件発明１の「蛍光体の内部量子効率」が、蛍光体層中にある赤色蛍光体及び緑色蛍光体を含む、蛍光体全体としての内部量子効率を意味することは、本件特許の請求項１の記載から明白である。
　
イ　甲１発明における「赤色蛍光体」の内部量子効率について
　甲１発明において、「赤色蛍光体」として、甲第４号証に実施例９の蛍光体として記載された「Ｓｒ１．４Ｃａ０．６Ｓｉ５Ｎ８：Ｅｕ」を採用した際には、該「赤色蛍光体」の量子効率は８６．７％である（上記「（１）　ウ」参照。）。
　この量子効率が外部量子効率を指すのか内部量子効率を指すのかは不明である。しかしながら、外部量子効率＝内部量子効率×吸収率であり、かつ吸収率は１００％未満であるから、外部量子効率＜内部量子効率である。
　よって、該「赤色蛍光体」の内部量子効率が８６．７％より大きいことは明らかである。
　
ウ　甲１発明における「緑色蛍光体」の内部量子効率について
　甲１発明において、「緑色蛍光体」として、甲第５号証に「３種の緑色蛍光体」のうちの１つとして記載された「Ｂａ2ＳｉＯ4：Ｅｕ2+」を採用した際には、該「緑色蛍光体」の内部量子効率は約８０％である（上記「（２）　エ」参照。）。
　
エ　甲１発明の「蛍光体の内部量子効率」について
（ア）　上記イによれば、「赤色蛍光体」として「Ｓｒ１．４Ｃａ０．６Ｓｉ５Ｎ８：Ｅｕ」を採用した際には、甲１発明の「赤色蛍光体」の内部量子効率は８６．７％より大きい。
　
（イ）　上記ウによれば、「緑色蛍光体」として「Ｂａ2ＳｉＯ4：Ｅｕ2+」を採用した際には、甲１発明の「緑色蛍光体」の内部量子効率は約８０％である。
　
（ウ）　甲第１号証の１における、「このランプは、白色光を生成するために、青色ＬＥＤと、赤と緑の蛍光物質の混合物とを使用する。」（上記「１ （２）」参照。）、「共通の発光ダイオード（ＬＥＤ）で励起可能な、特定の緑と赤の蛍光体を使用する３色ランプ」（上記「１ （５）」参照。）及び「白色はＬＥＤによって提供される吸収されなかった青色光と、赤色と緑色の光とを効率的に混合することによって達成される。」（上記「１ （７）」参照。）との記載は、甲１発明の「蛍光体組成物」が、緑色蛍光体と赤色蛍光体のみを含むことを示唆する。
　また、甲第１号証の１の「蛍光体組成物は、最適な演色特性が達成されるならば２つを超える、即ち３つ以上の蛍光体を具えることができる。」（上記「１ （８）」参照。）との記載は、蛍光体組成物が、緑色蛍光体と赤色蛍光体の２つの蛍光体のみを含むものであってよいことを意味する。
　してみると、甲１発明は、蛍光体として、緑色蛍光体と赤色蛍光体のみを用いてもよいものと認められる。
　そして、甲１発明において、蛍光体として、内部量子効率が約８０％の緑色蛍光体と、内部量子効率が８６．７％より大きい赤色蛍光体のみを用いた際には、緑色蛍光体と赤色蛍光体からなる蛍光体の内部量子効率は、８０％以上になるものと認められる。
　
（エ）　上記（ア）ないし（ウ）によれば、甲１発明において、「赤色蛍光体」として、甲第４号証に実施例９の蛍光体として記載された「Ｓｒ１．４Ｃａ０．６Ｓｉ５Ｎ８：Ｅｕ」を採用し、「緑色蛍光体」として、甲第５号証に「３種の緑色蛍光体」のうちの１つとして記載された「Ｂａ2ＳｉＯ4：Ｅｕ2+」を採用した際には、「蛍光体の内部量子効率」は８０％以上になるものと認められる。
　
（４）　まとめ
　上記（１）ないし（３）によれば、甲１発明において、本件発明１の＜相違点＞に係る構成を備えることは、当業者が、甲第１号証の１の記載、甲第４号証の記載及び甲第５号証の記載に基づいて容易に想到し得たことと認められる。
　また、該構成を備えることによる効果は、当業者が予測し得る程度のものである。
　したがって、本件発明１は、当業者が、甲１発明、甲第１号証の１の記載、甲第４号証の記載及び甲第５号証の記載に基づいて容易に発明をすることができたものである。
 　 
５　本件発明２について 
（１）　本件発明２ 
　本件発明２は、本件発明１に、「出力光は、発光素子が放つ発光成分を含む」との限定を付加したものに相当する。 
  　 
（２）　対比・判断 
ア　甲１発明は、「蛍光体組成物の放射スペクトルは、
ＬＥＤの青色光と一緒になって
　してみると、甲１発明は、本件発明２の「出力光は、発光素子が放つ発光成分を含む」との構成を備えている。
　
イ　上記「４　判断」の検討及び上記アの検討によれば、本件発明２は、当業者が、甲１発明、甲第１号証の１の記載、甲第４号証の記載及び甲第５号証の記載に基づいて容易に発明をすることができたものと認められる。
　 
６　本件発明４について 
（１）　本件発明４ 
　本件発明４は、本件発明１において、「窒化物蛍光体」を「組成式（Ｍ1-xＥｕx）2Ｓｉ5Ｎ8で表される蛍光体であり、前記Ｍは、Ｍｇ、Ｃａ、Ｓｒ、Ｂａ及びＺｎから選ばれる少なくとも１つの元素であり、前記ｘは、式０．００５≦ｘ≦０．３を満たす数値である」に限定したものに相当する。   　 
（２）　対比・判断 
ア　甲第１号証の１には「蛍光体組成物は、最適な演色特性が達成されるならば２つを超える、即ち３つ以上の蛍光体を具えることができる。」（上記「１　（８）」参照。）との記載があるから、甲１発明において、「赤色蛍光体」として、甲第４号証に実施例９の蛍光体として記載された「Ｓｒ１．４Ｃａ０．６Ｓｉ５Ｎ８：Ｅｕ」に加えて、他の「赤色蛍光体」を合わせ用いることは、当業者が、甲第１号証の１の記載に基づいて適宜なし得たことと認められる。
　
イ　甲第１号証の１に「赤色蛍光体」として記載されていた「(Sr1-x-yBaxCay)2Si5N8：Eu（0≦x＜1, 0≦y＜1 ）」について、Ｅｕは付活のために微量用いるものであるから、Ｅｕx（ｘは、式０．００５≦ｘ≦０．３を満たす数値である）とすることは通常の選択の範囲内であり、かつ(Sr1-x-yBaxCay)は、ｘ、ｙの値を、例えば得られる蛍光体の特性等を勘案して、設計事項の範囲内で適宜選択することにより、Ｃａ、Ｓｒ、Ｂａから選ばれる１つの元素となり得る。
　よって、甲第１号証の１には、「赤色蛍光体」である「窒化物蛍光体」として「組成式（Ｍ1-xＥｕx）2Ｓｉ5Ｎ8で表される蛍光体であり、前記Ｍは、Ｍｇ、Ｃａ、Ｓｒ、Ｂａ及びＺｎから選ばれる少なくとも１つの元素であり、前記ｘは、式０．００５≦ｘ≦０．３を満たす数値である」ものが記載されているといえる。
　
ウ　上記ア及びイによれば、甲１発明において、蛍光体組成物に、「『組成式（Ｍ1-xＥｕx）2Ｓｉ5Ｎ8で表される蛍光体であり、前記Ｍは、Ｍｇ、Ｃａ、Ｓｒ、Ｂａ及びＺｎから選ばれる少なくとも１つの元素であり、前記ｘは、式０．００５≦ｘ≦０．３を満たす数値である』『窒化物蛍光体』」、すなわち上記（１）で検討した本件発明４の備える窒化物蛍光体を加えることは、当業者が、甲第１号証の１の記載に基づいて適宜なし得たことと認められる。
　
エ　上記「４　判断」の検討及び上記ウの検討によれば、本件発明４は、当業者が、甲１発明、甲第１号証の１の記載、甲第４号証の記載及び甲第５号証の記載に基づいて容易に発明をすることができたものと認められる。
　
７　本件発明６について 
（１）　本件発明６ 
　請求項４を引用する場合、本件発明６は、本件発明４において、「Ｍは、Ｍｇ、Ｃａ、Ｓｒ、Ｂａ及びＺｎから選ばれる少なくとも１つの元素」であったところ、ＭをＳｒまたはＣａに限定したものに相当する。
　
（２）　対比・判断 
　本件発明４について、上記「６　（２）　イ」で述べたことと同様に、(Sr1-x-yBaxCay)は、ｘ、ｙの値を、例えば得られる蛍光体の特性等を勘案して、設計事項の範囲内で適宜選択することにより、Ｃａ、Ｓｒから選ばれる１つの元素となり得る。
　よって、 上記６と同様の検討により、本件発明６は、当業者が、甲１発明、甲第１号証の１の記載、甲第４号証の記載及び甲第５号証の記載に基づいて容易に発明をすることができたものと認められる。
　
８　本件発明７について 
（１）　本件発明７ 
　本件発明７は、本件発明１に、「蛍光体は、４２０ｎｍ以上５００ｎｍ未満の波長領域に発光ピークを有する発光素子が放つ光によって励起されて発光する」との限定を付加したものに相当する。 
  　 
（２）　対比・判断 
ア　甲１発明において、
　「赤色蛍光体」として、甲第４号証に記載された、４６０ｎｍの光で励起されて発光する実施例９の赤色蛍光体を採用し、
　「緑色蛍光体」として、甲第５号証に記載された、４５０ｎｍの光で強く励起されて発光する緑色蛍光体「Ｂａ2ＳｉＯ4：Ｅｕ2+」を採用した際、
　「発光素子」（青色ＬＥＤ）は、その発光波長領域に、「赤色蛍光体」と「緑色蛍光体」を励起するために４６０ｎｍと４５０ｎｍを含まねばならないが、この条件さえ満たせば、該発光波長領域は適宜設定できるものと認められる。
　一方、「４２０ｎｍ以上５００ｎｍ未満の波長領域」は、４６０ｎｍと４５０ｎｍを含んでいる。
　よって、甲１発明において、「発光素子」（青色ＬＥＤ）を、「４２０ｎｍ以上５００ｎｍ未満の波長領域に発光ピークを有する発光素子」とし、「蛍光体は、４２０ｎｍ以上５００ｎｍ未満の波長領域に発光ピークを有する発光素子が放つ光によって励起されて発光する」ようにすることは、当業者が設計事項の範囲内でなし得ることと認められる。
　
イ　上記「４　判断」の検討及び上記アの検討によれば、本件発明７は、当業者が、甲１発明、甲第１号証の１の記載、甲第４号証の記載及び甲第５号証の記載に基づいて容易に発明をすることができたものと認められる。
　　 
９　本件発明８について 
（１）　本件発明８ 
　本件発明８は、本件発明１に、「出力光は、相関色温度が２０００Ｋ以上８０００Ｋ以下の白色系光」との限定を付加したものに相当する。
　なお、相関色温度とは、光源色と最も近い色の光を放射しているときの黒体の温度を指し、概ね、２０００Ｋは朝日や夕日の橙色であり、８０００Ｋは空色である。 
  　 
（２）　対比・判断 
ア　甲１発明は、「蛍光体組成物の放射スペクトルは、ＬＥＤの青色光と一緒になって、必要とされる色温度で優れた演色を持つ高品質の白色光を得るために適切な波長を持つ、発光装置」であるから、白色光を発するものである。
　一方、白色光の相関色温度は、２０００Ｋ以上８０００Ｋ以下の範囲に含まれるものと認められる。
　よって、甲１発明は、「出力光は、相関色温度が２０００Ｋ以上８０００Ｋ以下の白色系光」との構成を備えているものと認められる。
　
イ　上記「４　判断」の検討及び上記アの検討によれば、本件発明８は、当業者が、甲１発明、甲第１号証の１の記載、甲第４号証の記載及び甲第５号証の記載に基づいて容易に発明をすることができたものと認められる。
　
１０　本件発明９について 
（１）　本件発明９ 
　本件発明９は、本件発明１に、「蛍光体層は、Ｅｕ2+で付活され、かつ、４２０ｎｍ以上５００ｎｍ未満の波長領域に発光ピークを有する青色蛍光体をさらに含み、前記青色蛍光体は、前記発光素子が放つ光によって励起されて発光する」との限定を付加したものに相当する。 
  　 
（２）　対比・判断 
ア　甲第１号証の１には、「蛍光体組成物は、最適な演色特性が達成されるならば２つを超える、即ち３つ以上の蛍光体を具えることができる。」との記載がある（上記「１　（８）」参照。）から、甲１発明の「蛍光体組成物」に、赤色蛍光体と緑色蛍光体に加えて、他の蛍光体を追加して含ませることは、当業者が、甲第１号証の１の上記記載に基づいて適宜なし得ることであり、他の蛍光体としてどのようなものを採用するかは、設計事項と認められる。
　一方、Ｅｕ2+で付活され、かつ、４２０ｎｍ以上５００ｎｍ未満の波長領域に発光ピークを有する青色蛍光体は優先日時点で周知である。
　例えば、甲第３号証には次の記載がある。
「【請求項７】
白色光を生じさせるために、一次発光した放射線は３７０〜４２０ｎｍの波長領域にあり、
青色蛍光体
Ｅｕ
２＋
　
　青色は通常４５０〜４９５ｎｍを指すから、上記記載にあるＥｕ2+で付活された青色蛍光体は、４５０〜４９５ｎｍの波長領域に発光ピークを有するものと認められる。
　してみると、甲１発明の「蛍光体組成物」に、赤色蛍光体と緑色蛍光体に加えて、「Ｅｕ2+で付活され、かつ、４２０ｎｍ以上５００ｎｍ未満の波長領域に発光ピークを有する青色蛍光体」をさらに含ませることは、当業者が、甲第１号証の１の記載に基づいて適宜なし得たことと認められる。
　
イ　上記「４　判断」の検討及び上記アの検討によれば、本件発明９は、当業者が、甲１発明、甲第１号証の１の記載、甲第４号証の記載及び甲第５号証の記載に基づいて容易に発明をすることができたものと認められる。
　
１１　本件発明１０について 
（１）　本件発明１０ 
　本件発明１０は、本件発明９の「Ｅｕ2+で付活され、かつ、４２０ｎｍ以上５００ｎｍ未満の波長領域に発光ピークを有する青色蛍光体」を、「Ｅｕ2+で付活された窒化物蛍光体又は酸窒化物蛍光体、Ｅｕ2+で付活されたアルカリ土類金属オルト珪酸塩蛍光体、Ｅｕ2+で付活されたアルミン酸塩蛍光体、及び、Ｅｕ2+で付活されたハロ燐酸塩蛍光体から選ばれる少なくとも１つの蛍光体」に限定したものに相当する。 
  　 
（２）　対比・判断 
ア　ＬＥＤを備えた発光装置に青色蛍光体を用いる際に、どのような青色蛍光体を用いるかは設計事項と認められるところ、「Ｅｕ2+で付活され、かつ、４２０ｎｍ以上５００ｎｍ未満の波長領域に発光ピークを有する青色蛍光体」であって、「Ｅｕ2+で付活された窒化物蛍光体又は酸窒化物蛍光体、Ｅｕ2+で付活されたアルカリ土類金属オルト珪酸塩蛍光体、Ｅｕ2+で付活されたアルミン酸塩蛍光体、及び、Ｅｕ2+で付活されたハロ燐酸塩蛍光体から選ばれる少なくとも１つの蛍光体」は、優先日時点で周知である。　
　例えば、上記１０で検討したとおり、甲第３号証には「蛍光体Ｍ＊＊ＭｇＡｌ１０Ｏ１７：Ｅｕ２＋［式中、Ｍ＊＊は金属Ｅｕ、Ｓｒの少なくとも１つだけを表すか又はＢａと組み合わされたものを表す］」が記載されており、この蛍光体は、「Ｅｕ2+で付活されたアルミン酸塩蛍光体」であり、Ｍ＊＊をＢａとした場合、本願明細書の【００１６】に記載された「ＢａＭｇＡｌ10Ｏ17：Ｅｕ2+青色蛍光体」と組成が同じになるから、青色蛍光体、つまり青色光（通常４５０ｎｍないし４９５ｎｍの波長の光を指す）で発光する蛍光体であると認められる。よって、甲第３号証には、「Ｅｕ2+で付活され、かつ、４２０ｎｍ以上５００ｎｍ未満の波長領域に発光ピークを有する青色蛍光体」であって、「Ｅｕ2+で付活されたアルミン酸塩蛍光体」が記載されているといえる。
　また、甲第５号証には、「緑色蛍光体の発光スペクトルは図１の分光視感度曲線の最も高感度の領域と大部分一致している。Ｂａ2ＭｇＳｉ2Ｏ7：Ｅｕ2+は約４９５〜５０５ｎｍ、通例約５００ｎｍに発光ピークを有し」との記載がある（「４　（３）　ア」参照。）。この「Ｂａ2ＭｇＳｉ2Ｏ7：Ｅｕ2+」は、「Ｅｕ2+で付活されたアルカリ土類金属オルト珪酸塩蛍光体」であり、その発光ピーク「約４９５〜５０５ｎｍ、通例約５００ｎｍ」は、「４２０ｎｍ以上５００ｎｍ未満の波長領域」に含まれる。よって、甲第５号証には、「Ｅｕ2+で付活され、かつ、４２０ｎｍ以上５００ｎｍ未満の波長領域に発光ピークを有する青色蛍光体」であって、「Ｅｕ2+で付活されたアルカリ土類金属オルト珪酸塩蛍光体」が記載されているといえる。
　以上のことから、当業者が、ＬＥＤを備えた発光装置に青色蛍光体を用いる際に、該青色蛍光体として、「Ｅｕ2+で付活され、かつ、４２０ｎｍ以上５００ｎｍ未満の波長領域に発光ピークを有する青色蛍光体」であって、「Ｅｕ2+で付活された窒化物蛍光体又は酸窒化物蛍光体、Ｅｕ2+で付活されたアルカリ土類金属オルト珪酸塩蛍光体、Ｅｕ2+で付活されたアルミン酸塩蛍光体、及び、Ｅｕ2+で付活されたハロ燐酸塩蛍光体から選ばれる少なくとも１つの蛍光体」を採用することは、設計事項の範囲内で、適宜なし得たことと認められる。
　
イ　上記「４　判断」の検討、上記「１０　本件発明９について」の検討及び上記アの検討によれば、本件発明１０は、当業者が、甲１発明、甲第１号証の１の記載、甲第４号証の記載及び甲第５号証の記載に基づいて容易に発明をすることができたものと認められる。
　
１２　本件発明１１について
（１）　本件発明１１ 
　本件発明１１は、本件発明９に、「青色蛍光体は、３６０ｎｍ以上４２０ｎｍ未満の波長領域に発光ピークを有する発光素子が放つ光によって励起されて発光する」との限定を付加したものに相当する。 
  　 
（２）　対比・判断 
ア　上記「１０　本件発明９について」で検討した、甲第３号証に記載された「蛍光体Ｍ＊＊ＭｇＡｌ１０Ｏ１７：Ｅｕ２＋［式中、Ｍ＊＊は金属Ｅｕ、Ｓｒの少なくとも１つだけを表すか又はＢａと組み合わされたものを表す］」が励起される波長は、上記１０で摘記した甲第３号証の「白色光を生じさせるために、一次発光した放射線は３７０〜４２０ｎｍの波長領域にあり」との記載によれば、「３７０〜４２０ｎｍの波長領域」にある。
　この「３７０〜４２０ｎｍの波長領域」は、上記（１）の限定における「３６０ｎｍ以上４２０ｎｍ未満の波長領域」に含まれる。
　
イ　上記「４　判断」の検討、上記「１０　本件発明９について」の検討及び上記アの検討によれば、本件発明１０は、当業者が、甲１発明、甲第１号証の１の記載、甲第４号証の記載及び甲第５号証の記載に基づいて容易に発明をすることができたものと認められる。
　
１３　本件発明１２について
（１）　本件発明１２ 
　本件発明１２は、本件発明９において、「出力光」を「相関色温度が２０００Ｋ以上８０００Ｋ以下の白色系光」に限定したものに相当する。 
  　 
（２）　対比・判断 
ア　上記９の検討によれば、甲１発明において、出力光を、「相関色温度が２０００Ｋ以上８０００Ｋ以下の白色系光」とすることは、当業者が、設計事項の範囲内で適宜なし得ることと認められる。
　
イ　上記「４　判断」の検討、上記「１０　本件発明９について」の検討及び上記アの検討によれば、本件発明１２は、当業者が、甲１発明、甲第１号証の１の記載、甲第４号証の記載及び甲第５号証の記載に基づいて容易に発明をすることができたものと認められる。
　
１４　本件発明１３について
（１）　本件発明１３ 
　本件発明１３は、本件発明９において、「出力光」を「Ｒ１〜Ｒ１５の特殊演色評価数の数値がそれぞれ８０以上の白色系光」に限定したものに相当する。
　
（２）　対比・判断
ア　上記「１０　本件発明９について」によれば、甲１発明において、「蛍光体組成物」に、赤色蛍光体と緑色蛍光体に加えて、「Ｅｕ2+で付活され、かつ、４２０ｎｍ以上５００ｎｍ未満の波長領域に発光ピークを有する青色蛍光体」をさらに含ませて、本件発明９と同じ構成を備えるものとすることは、当業者が、甲第１号証の１の記載に基づいて適宜なし得たことと認められる。
　そして、上記の「蛍光体組成物」への青色蛍光体の追加は、甲第１号証の１の「蛍光体組成物は、最適な演色特性が達成されるならば２つを超える、即ち３つ以上の蛍光体を具えることができる。」との記載（上記「１　（３）」参照。）によれば、最適な演色特性を達成するために行ってよいものと認められる。その際、どのような演色特性を得られるようにするか、例えば、Ｒ１〜Ｒ１５の特殊演色評価数の数値をそれぞれどの程度の大きさにするかは、当業者が適宜定めるべき設計事項と認められる。
　　
イ　上記「４　判断」の検討、上記「１０　本件発明９について」の検討及び上記アの検討によれば、本件発明１３は、当業者が、甲１発明、甲第１号証の１の記載、甲第４号証の記載及び甲第５号証の記載に基づいて容易に発明をすることができたものと認められる。
　
１５　被請求人の主張について
（１）　被請求人は、「甲第１号証、甲第４号証及び甲第５号証のいずれにも、本件発明１の構成要件（Ｂ３）となるように（Ｂ１）と（Ｂ２）を配合するという有機的結合は、記載も示唆もされていない。」旨を主張する（上記「第５　１　（１）」参照。）。 
　しかしながら、甲１発明において、（Ｂ１）として甲第４号証に記載された赤色蛍光体を採用し、（Ｂ２）として甲第５号証に記載された緑色蛍光体を採用した際には、自ずと（Ｂ３）の「蛍光体の内部量子効率が８０％以上」との構成を備えるのである。
　また、甲１発明において、（Ｂ１）として甲第４号証に記載された赤色蛍光体を採用する動機、（Ｂ２）として甲第５号証に記載された緑色蛍光体を採用する動機があることは、それぞれ、上記「４　（１）　エ」及び「４　（２）　カ」に示したとおりである。特に、上記「４　（１）　エ」の冒頭で言及したとおり、甲第１号証には、「一般的に、量子効率が大きい蛍光体を用いる等により、ＬＥＤの発光効率を高めることは望ましいことである。」ことを裏付ける記載がある。
　よって、被請求人の上記主張は採用できない。
　
（２）　被請求人は、「本件の発明者は、蛍光体の励起スペクトルに代えて内部量子効率に初めて着目して、発光素子が放つ光の波長において高い内部量子効率を有する蛍光体を選択することが有効であることを世界で最初に見出したのである。かかる発明により、励起スペクトルの強度が下がった波長領域においても、内部量子効率が高い水準を維持している蛍光体を用いて、高効率の白色発光装置を実現することが可能となった。」と主張する（上記「第５　３」参照。）。
　しかしながら、上記主張は、上記「４　判断」の判断を左右するものではないから、被請求人の上記主張は採用できない。
　
１６　小括 
　以上のことから、本件発明１、本件発明２、本件発明４、本件発明６ないし本件発明１３は、当業者が、甲１発明、甲第１号証の１の記載、甲第４号証の記載及び甲第５号証の記載に基づいて容易に発明をすることができたものであるから、特許法第２９条第２項の規定により、特許を受けることができないものである。
  　 　 
第７　むすび  
　以上のとおり、本件発明１、本件発明２、本件発明４、本件発明６ないし本件発明１３についての特許は、特許法第２９条第２項の規定に違反してなされたものであり、請求人の主張する他の理由について検討するまでもなく、特許法第１２３条第１項第２号に該当し、無効とすべきものである。 
　
　審判に関する費用については、特許法第１６９条第２項の規定で準用する民事訴訟法第６１条の規定により、被請求人が負担すべきものとする。
　
　よって、結論のとおり審決する。